Brevet FR2911609A1 — publié le 20080725

Copolymère dibloc comprenant des unités dérivant du styrène et des unités dérivant d'acide acrylique La présente invention a pour objet un nouveau copolymère dibloc comprenant des unités dérivant de styrène et des unités dérivant d'acide acrylique. Il comprend un bloc comprenant les unités dérivant de styrène, et un bloc comprenant des unités dérivant d'acide acrylique et des unités dérivant d'un acrylate d'alkyle. L'invention concerne également un procédé de préparation du copolymère. De nombreux copolymères à blocs amphiphiles ont été décrits dans la littérature, en particulier depuis la découverte de procédés de polymérisation radicalaire contrôlée, facilitant l'accès à de tels produits. Des utilisations de certains copolymères à blocs amphiphiles dans des formulations à base aqueuse, comme émulsifiants ou coémulsifiants ou comme dispersants ou encore comme gélifiants, ont également été décrites. Des utilisations de certains copolymères à blocs dans des compositions détergentes, dans des compositions phytosanitaires, dans des compositions de revêtements, dans des compositions de modification de surfaces ou bien dans des compositions cosmétiques, notamment dans des shampooings, ont notamment été décrites. Toutefois il existe toujours un besoin pour de nouvelles formulations dont les fonctions et propriétés sont variées, par exemple par apport d'une nouvelle propriété ou par amélioration d'une propriété. Pour engendrer ces propriétés on peut chercher à combiner différentes matières premières connues. On peut également engendrer ces propriétés à l'aide de nouvelles matières premières, agissant seules ou en combinaison avec d'autres. Il existe donc un besoin pour de nouvelles matières premières pouvant apporter ou modifier les propriétés d'une formulation. La présente invention répond à ce besoin en proposant un copolymère dibloc (bloc A)-(bloc B) dans lequel: - le bloc A comprend au moins 90% en poids (par rapport au bloc A) d'unités dérivant de styrène, - le bloc B est un bloc statistique comprenant (par rapport au bloc B): (a) de 34 à 95% en poids, de préférence de 64 à 75%, d'unités dérivant d'acide acrylique sous forme acide ou salifiée, et (b) de 5 à 66% en poids, de préférence de 25 à 36%, d'unités dérivant d'un acrylate d'alkyle en C1-C4 - la proportion pondérale du bloc B par rapport au copolymère est supérieure ou égale à 50%, 2 - sa masse moléculaire moyenne théorique est supérieure ou égale à 20000 g/mol, et de préférence comprise entre 20000 et 50000 g/mol. L'invention concerne également un procédé de préparation du copolymère. Le copolymère de l'invention présente notamment des propriétés hydratantes très importantes. Il peut ainsi trouver des applications dans l'industrie de la cosmétique. 10 Définitions Dans la présente demande le terme copolymère dibloc se rapporte à une architecture de copolymère à blocs constitué de deux blocs, et ne présentant substantiellement pas d'autre séquence de blocs. Dans la présente demande, on désigne par unité dérivant d'un monomère une 15 unité qui peut être obtenue directement à partir dudit monomère par polymérisation. Ainsi, par exemple, une unité dérivant d'un ester d'acide acrylique ou méthacrylique ne couvre pas une unité de formule -CH2-CH(COOH)-, ou -CH2-C(CH3)(COOH)-, obtenue par exemple en polymérisant un ester d'acide acrylique ou méthacrylique, puis en hydrolysant. Ainsi , la terminologie unité dérivant d'un monomère n'est relative qu'à 20 la constitution finale du polymère et est indépendante du procédé de polymérisation utilisé pour synthétiser le polymère. Dans la présente demande, le rapport en poids entre les blocs correspond au rapport entre les masses des monomères (ou mélanges de monomères) utilisés pour la préparation des blocs (en tenant compte des variations de masses liées à une hydrolyse 25 subséquente). Les proportions en poids des blocs sont les proportions par rapport au copolymère dibloc total, et correspondent aux proportions en poids des monomères (ou mélanges de monomères) utilisés pour la préparation des blocs, par rapport à la totalité des monomères utilisés pour préparer le copolymère dibloc (en tenant compte des variations de masses liées à une hydrolyse subséquente). 30 Dans la présente demande, les masses et rapports liés aux blocs sont indiqués en équivalents acides (unités dérivant d'acide acrylique sous forme acide, par opposition à une forme salifiée de type acrylate de sodium). Dans la présente demande, on entend par monomère hydrophile, un monomère qui a de l'affinité pour l'eau, et qui typiquement n'est pas susceptible de former une 35 solution macroscopique diphasique dans de l'eau distillée à 25 C, à une concentration de 1% en poids.5 3 Dans la présente demande la masse molaire MA d'un mélanqe de monomères AI et A2 de masses molaires respectives MAI et MA2, présents en nombre respectifs de nAI et nA2, désigne la masse molaire moyenne en nombre MA = MAI nAl/ (nA1 + nA2) + MA2 nA2 I (nA1 + nA2). La masse molaire d'un mélanqe d'unités dans une chaîne macromoléculaire ou une partie de chaîne macrornoléculaire (un bloc par exemple) est définie pareillement, avec les masses molaires de chacune des unités et le nombre de chacune des unités. Dans la présente demande, la masse moléculaire moyenne mesurée d'un premier bloc ou d'un copolymère désigne la masse moléculaire moyenne en nombre en équivalents polystyrène d'un bloc ou d'un copolymère, mesurée par chromatographie d'exclusion stérique (SEC), dans du THF, avec une calibration à l'aide d'étalons de polystyrène. La masse moléculaire moyenne mesurée d'un même bloc dans un copolymère à n blocs est définie comme la différence entre la masse moléculaire moyenne mesurée du copolymère et la masse moléculaire moyenne mesurée du copolymère à (n-1) blocs à partir duquel il est préparé. Par soucis de simplicité, il est fréquent d'exprimer les masses moléculaires moyennes des blocs en masses moléculaires moyennes "théoriques" ou "visées", en considérant une polymérisation complète et parfaitement contrôlée. Dans ce cas il se forme une chaîne macromoléculaire par fonction de transfert d'un agent de transfert; pour obtenir la masse moléculaire il suffit de multiplier la masse molaire moyenne des unités d'un bloc par le nombre d'unités par bloc (quantité en nombre de monomère par quantité en nombre d'agent de transfert). On peut négliger dans ces calculs les différences induites par de faibles quantités de co-momonères comme l'acide rnéthacrylique. Les masses moléculaires moyennes théoriques ou visées du bloc B sont exprimées en considérant une hydrolyse totale (on exprime les masses avec la fiction d'un taux d'hydrolyse de 1). La masse (moléculaire moyenne théorique Mb, oc d'un bloc, est typiquement calculée selon la formule suivante: * n, où M; est la masse molaire d'un monomère i, R est le nombre de moles du monomère i, 30 npfecursor est le nombre de moles de fonctions auquel sera liée la chaîne rnacromoléculaire du bloc. Les fonctions peuvent provenir d'un agent de transfert (ou un groupe de transfert) ou un amorceur, un bloc précédent etc. S'il s'agit d'un bloc précédent, le nombre de moles peut être considéré comme le nombre de moles d'un composé auquel la chaîne macromoléculaire dudit bloc précédent a été liée, par 35 exemple un agent de transfert (ou un groupe de transfert) ou un amorceur. En pratique, 'bloc = M nprecursor les masses moléculaires moyennes théoriques sont calculées à partir du nombre de moles de monomères introduits et du nombre de moles de précurseur introduit. La masse moléculaire moyenne "théorique" ou "visée" d'un copolymère à blocs, est considérée comme l'addition des masses moléculaires moyennes de chacun des blocs, en considérant une hydrolyse totale (on exprime les masses avec la fiction d'un taux d'hydrolyse de 1), si une telle hydrolyse a été effectuée. Dans la présente demande, on définit la masse totale visée ou théorique d'un bloc comme la masse de la chaîne macromoléculaire en considérant une polymérisation complète et parfaitement contrôlée. Pour obtenir la masse total il suffit de multiplier la masse molaire d'une unité d'un bloc par le nombre par bloc de cette unité et d'additionner les masses ainsi obtenues pour chaque type d'unité dans le bloc. On peut négliger dans ces calculs les différences induites par de faibles quantités de comonomères comme l'acide méthacrylique. Les masses totales théoriques ou visées du bloc B sont exprimées en considérant l'effet d'une hydrolyse partielle (on n'utilise pas pour ce descripteur la fiction d'un taux de d'hydrolyse de 1) , si une telle hydrolyse a été effectuée. Dans la présente demande le taux d'hydrolyse T est défini comme le rapport entre le nombre d'unités dérivant d'acide acrylique ou un sel d'acide acrylique, et le nombre d'unités dérivant de l'acrylate d'alkyle en C1-C4, présentes dans un copolymère avant hydrolyse. Le nombre d'unités dérivant de l'acrylate d'alkyle en C1-C4, est considéré comme étant égal à la quantité en nombre de monomère acrylate d'alkyle utilisé pour la préparation du copolymère avant hydrolyse. Le nombre d'unités dérivant d'acide acrylique ou d'un sel d'acide acrylique peut être déterminé par toute méthode connue, notamment par titrage potentiométrique acido-basique clu nombre de groupes -0O0Na à l'aide d'un acide fort, par exemple à l'aide d'acide chlorhydrique. Dans la présente demande, on entend par aqent de transfert, un agent susceptible d'induire une polymérisation radicalaire contrôlée en présence de monomères insaturés et éventuellement d'une source de radicaux libres. Copolymère Le copolymère dibloc est un copolymère linaire. Le bloc B comprend deux unités différentes. Elles seront généralernent réparties de manière statistique dans le bloc B. Le bloc B est alors un bloc statistique. La masse moléculaire moyenne théorique du copolymère est supérieure ou égale à 20000 g/mol. Elle peut notamment être supérieure ou égale à 25000 g/mol, ou même à 28000 g/mol. Elle peut être inférieure à 50000 g/mol, ou même à 40000 g/mol. Elle est de préférence comprise entre 20000 et 50000 g/mol, et encore plus préférablement comprise entre 25000 g/mol et 50000 g/mol, ou même entre 28000 g/mol et 40000 g/mol. On mentionne que le bloc A peut comprendre jusqu'à 10% d'unités autres que les unités dérivant du styrène. On mentionne que le bloc B peut comprendre des unités autres que les unités dérivant de l'acide acrylique et les unités dérivant de l'acrylate d'alkyle. De telles unités sont prises en compte dans la composition du bloc B (proportion des différentes unités), le total des unités étant de 100%. On mentionne que le rapport en poids entre les unités dérivant d'acide acrylique et les unités dérivant de l'acrylate d'alkyle en C1-C4 est de préférence compris entre 34/66 et 95/5, de préférence entre 64/36 et 75/25. L'acrylate d'alkyle en C1-C4 est de préférence un acrylate d'alkyle hydrolysable en acide acrylique. Les unités dérivant de l'acrylate d'alkyle en C1-C4 sont de préférence dérivées d'un acrylate d'alkyle hydrolysable en acide acrylique. Ainsi., par un procédé préféré, les unités dérivant d'acide acrylique pourront être générées à partir des unités dérivant de l'acrylate d'alkyle, lors d'une hydrolyse partielle. A titre d'acrylates d'alkyle en C1-C4, on cite notamment l'acrylate d'éthyle, l'acrylate de n-propyle, l'acrylate d'isopropyle, l'acrylate de n-butyle, l'acrylate de tertiobutyle. L'acrylate d'éthyle et l'acrylate de tertiobutyle, sont notamment connus comme pouvant être aisément hydrolysés. L'acrylate d'alkyle en C1-C4 du copolymère de l'invention est avantageusement l'acrylate d'éthyle (souvent noté EA ou AIE ou AEt). Le bloc A et/ou le bloc B peut comprendre (par apport au poids du bloc A et/ou du bloc B comprenant le monomère hydrophile) jusqu'à 10% en poids (notamment de 0,1 % à 9,99 % en poids), de préférence jusqu'à 5% en poids (notamment de 0,1 % à 4,99 ,/o en poids, par exemple environ 2% ou de 0,1% à 1,8%), d'un co-monomère hydrophile additionnel, ionique ou non-ionique. Parmi les co-monomères hydrophiles additionnels, ioniques ou non ioniques, on peut citer par exemple l'acrylamide, le (méth)acrylate d'hydroxyéthyle, l'acide rnéthacrylique (AMA) sous forme acide ou salifiée. On préfère plus particulièrement utiliser l'acide méthacrylique ou l'un de ses sels. Le bloc A peut aussi comprendre comme monomère hydrophile additionnel de l'acide acrylique sous forme acide ou salifiée. De préférence, le copolymère ne comprend pas de fonction boronique, sous forme acide ou salifiée. La proportion en poids du bloc B par rapport au copolymère peut être supérieure ou égale à 75%, de préférence supérieure ou égale à 85%, de préférence supérieure ou égale à 87%, de préférence supérieure ou égale à 94%, de préférence comprise entre 94 et 97%. Le copolymère de l'invention peut notamment être présenté de l'une des manières suivantes: - sous forme solide ou sèche, ou - sous forme d'un ingrédient concentré fluide comprenant un vecteur, en concentration de préférence supérieure à 10% en poids. S'il est sous forme d'un ingrédient concentré fluide comprenant un vecteur, en concentration de préférence supérieure à 10% en poids, le vecteur peut notamment comprendre de l'eau et/ou un solvant alcool, l'alcool étant de préférence choisi parmi l'éthanol ou l'isopropanol. L'alcool peut notamment contribuer à fluidifier le copolymère, et à rendre son utilisation industrielle plus facile. Le vecteur pourra être de l'eau ou un mélange de plus de 50% en poids d'eau et de moins de 50% en poids d'alcool. La concentration en copolymère pourra être d'au moins 25% en poids, et de préférence d'au plus 75% en poids. Procédé Le copolymère de l'invention peut être préparé par tout procédé approprié, comprenant une phase de polymérisation. Le copolymère selon l'invention peut être obtenu par toute méthode connue, que ce soit par polymérisation radicalaire, contrôlée ou non, par polymérisation par ouverture de cycle (notamment anionique ou cationique), par polymérisation anionique ou cationique, ou encore par modification chimique d'un polymère. Un procédé avantageux comprend les étapes suivantes: étape I): on prépare: - un copolymère dibloc (bloc A)-(bloc B'), ou - un copolymère tribloc ou étoile d'architecture (coeur)-[(bloc A)-(bloc B')]x où (ceeur)-[(bloc B')-(bloc A)]x ou x est un nombre moyen supérieur ou égal à 2, où - le bloc A comprend les unités dérivant de Styrène, et - le bloc B' comprend les unités dérivant d'un acrylate d'alkyle en C1-C4, étape I') éventuellement, pour un copolymère tribloc ou étoile, on casse les liaisons (coeur)-(bloc B') ou (coeur)-(bloc A), de manière à obtenir un copolyrnère dibloc (bloc A)-(bloc B'), 7 étape II) on hydrolyse le bloc B' en un bloc B pour obtenir le copolymère dibloc (bloc A)-(bloc B), l'hydrolyse induisant le cas échéant pour un copolymère tribloc ou étoile, une casse des liaisons (coeur)(bloc B') ou (coeur)-(bloc A), de manière à obtenir un copolymère dibloc (bloc A)-(bloc B). étape III), optionnelle: désactivation de groupes de transfert portés par des chaînes macroméculaires et/ou purification du copolymère dibloc (bloc A)-(bloc B) et/ou destruction de sous produits d'hydrolyse et/ou de désactivation. Le procédé peut en outre, de manière optionnelle comprendre une étape III) pendant et/ou après l'étape II), de désactivation de groupes de transfert portés par des chaînes macroméculaires et/ou de purification du copolymère dibloc (bloc A)-(bloc B) et/ou de destruction de sous produits d'hydrolyse et/ou de désactivation. Le procédé de polymérisation tel que décrit précédemment, appliqué à la préparation de copolymères ressemblant à ceux de l'invention, est notamment décrit clans le document WO 01/16187. On mentionne que les terminologies du type (bloc A)-(bloc B') n'excluent toutefois pas la présence de groupes chimiques utiles (groupes de transfert ou résidus) pour la polymérisation, notamment à des extrémités de chaînes ou au centre des chaînes. Ainsi le copolymère dibloc peut présenter en réalité une formule du type R;-(bloc A)-(bloc B')-X où X est un groupe de transfert (par exemple X est un groupe de transfert de formule û S-CS-Z ou un résidu d'un tel groupe). L'étape I) est une étape de polymérisation. L'étape l') est optionnelle et pourra éventuellement être appliquée si le copolymère préparé à l'étape I) est un copolymère tribloc ou étoile. Toutefois, si le copolymère préparé à l'étape I) est un copolymère tribloc ou étoile, il est possible de casser les liaisons lors d'une étape d'hydrolyse. Si la cassure peut être effectuée lors de l'étape d'hydrolyse, alors l'étape l') ne sera pas de grande utilité, et elle sera de préférence supprimée. Selon un mode avantageux, l'étape I) est mise en oeuvre par polymérisation en émulsion dans l'eau. On pourra notamment opérer comme suit: - lors de l'étape I, on prépare copolymère dibloc (bloc A)-(bloc B') par un procédé comprenant les étapes intermédiaires la) et lb) suivantes: !al on prépare un premier bloc A, par mise en présence de: 8 - nT moles d'un agent de transfert comprenant un unique groupe de transfert - nA moles de styrène ou d'un mélange de monomères comprenant au moins 90% en poids de styrène et où nA/nT > 5 et de préférence 5 et de préférence _50% où MA est la masse molaire du styrène ou du mélange de monomères comprenant le styrène mis en oeuvre à l'étape la), et MB est la masse molaire de l'acrylate d'alkyle en C1-C4 ou du mélange de monomères comprenant l'acrylate d'alkyle en C1-C4 mis en oeuvre à l'étape lb). Selon un mode avantageux, les étapes la) et lb) de l'étape I) sont mises en oeuvre par polymérisation en émulsion dans l'eau. Le taux d'hydrolyse T peut avantageusement être compris entre 0,7 et 0,8; de préférence T est égal à 0,75. Des agents de transfert utiles pour la mise en ouvre du procédé (lors de l'étape I)) sont connus de l'homme du métier et incluent notamment des composés comprenant un groupe de transfert ûS-CS-, pour la mise en oeuvre de procédés de polymérisation connus sous les termes de RAFT et/ou MADIX. De tels procédés et agents sont détaillés plus loin. Lors de l'étape I) décrite ci-dessus, on peut opérer la préparation d'un premier bloc à partir de monomères ou d'un mélange de monomères, d'initiateurs et/ou d'agents favorisant le contrôle de la polymérisation (agents de transferts à groupes ûS-CS-, nitroxydes etc...), puis la croissance d'un deuxième bloc sur le premier bloc pour obtenir un copolymère dibloc avec des monomères différents de ceux utilisés pour la préparation du bloc précédent, et éventuellement avec ajout d'initiateurs et/ou d'agents 9 favorisant le contrôle de la polymérisation. Ces procédés de préparation de copolymères à blocs sont connus de l'homme du métier. On mentionne que le copolymère peut présenter en bout de chaîne ou au centre des chaînes un groupe de transfert ou un résidu d'un groupe de transfert, par exemple un groupe comprenant un groupe ûS-CS- (par exemple issu d'un Xanthate, d'un dithioester, d'un dithiocarbamate ou d'un trithiocarbonate) ou un résidu d'un tel groupe. Lors de l'étape Il) on hydrolyse partiellement les unités dérivant des monomères hydrolysables du bloc B', pour former un bloc B comprenant des unités dérivant d'acide acrylique sous forme acide ou salifiée (unités hydrolysées), et des unités dérivant du monomère acrylate d'alkyle (unités non hydrolysées). Ces deux types d'unités sont répartis statistiquement dans le bloc B; on peut donc considérer que le bloc B est un bloc sous forme d'un copolymère statistique comprenant des unités dérivant de l'acrylate d'alkyle et des unités dérivant d'acide acrylique sous forme acide ou salifiée. Naturellement le bloc B peut comprendre d'autres unités, souvent en quantités minimes, si un mélange de monomères est utilisé lors de la mise en oeuvre de l'étape lb). Le bloc A comprend des unités dérivant de styrène. Le bloc A peut être obtenu à partir d'un mélange de monomères comprenant au moins 90% en poids, de préférence au moins 95%, de styrène ("St") et d'un comonomère ou plusieurs comonomères hydrophile(s). Le bloc A peut ainsi être un copolymère statistique comprenant au moins 90% (notamment de 90 % à 99,9 % en poids), de préférence au moins 95% en poids (notamment de 95 % à 99,9 % en poids) d'unités dérivant de styrène, et jusqu'à 10% en poids (notamment de 0,1 % à 9,99 ou 10 % en poids), de préférence jusqu'à 5% en poids (notamment de 0,1 % à 4,99 ou 5 % en poids, par exemple environ 2% ou de 0,1 à 1,8% en poids) d'autres unités, dérivant de co-monomère(s) hydrophile(s). Le bloc B' comprend des unités dérivant d'un acrylate d'alkyle en C1-C4 hydrolysable. Le bloc B' peut être obtenu à partir d'un mélange de monomères comprenant au moins 90% (notamment de 90 % à 99,9 %); de préférence au moins 95% (notamment de 95 % à 99,9 %), en poids d'un acrylate d'alkyle en C1-C4 et d'un ou plusieurs comonomère(s) hydrophile(s). Le bloc B' peut ainsi être un copolymère statistique comprenant au moins 90% (notamment de 90 % à 99,9 %), de préférence au rnoins 95% (notamment de 95 % à 99,9 %), en poids d'unités dérivant de l'alkyle en C1-C4 et jusqu'à 10% (notamment de 0,1 % à 9,99 ou 10 %), de préférence jusqu'à 5% (notamment de 0,1 % à 4,99 ou 5 %, lpar exemple environ 2% ou de 0,1 à 1,8% en poids), en poids d'autres unités, dérivant de co-monomère(s) hydrophiles. Le bloc B obtenu à partir du bloc B' après hydrolyse, comprend des unités dérivant de l'acrylate d'alkyle en C1-C4 hydrolysable, des unités dérivant d'acide acrylique sous 10 forme acide ou salifiée, et éventuellement des unités dérivant d'un comonomère hydrophile mis en oeuvre lors de l'étape lb) de croissance du bloc B', par exemple des unités dérivant d'acide méthacrylique. L'acide acrylique est généralement présent dans le bloc B sous forme d'un sel. Cette forme résulte généralement des conditions de mise en oeuvre de l'hydrolyse et des réactifs utilisés. II s'agit généralement d'un sel de métal alcalin comme le sodium ou le potassium. Par conséquent le bloc B comprend généralement des unités dérivant d'acide acrylique sous forme d'acrylate de sodium ou de potassium. Parmi les co-monomères hydrophiles) pouvant être utiles pour la préparation du bloc A et/ou du bloc B', on cite les co-monomères hydrophile(s) susceptibles de stabiliser une émulsion de monomères et/ou de stabiliser le polymère obtenu par polymérisation en émulsion. On peut citer notamment les co-monomères hydrophiles ioniques ou non ioniques comme l'acrylamide, le (méth) acrylate d'hydroxyéthyle, l'acide méthacrylique (AMA) et leurs sels. On préfère utiliser l'acide méthacrylique ou ses sels. L'acide méthacrylique n'est pas sensible à l'hydrolyse. II peut toutefois être salifié lors de l'hydrolyse. Pour la préparation du bloc A, on peut aussi utiliser comme co-monomère hydrophile de l'acide acrylique sous forme acide ou salifiée. Selon un mode particulier de réalisation, le bloc A et/ou le bloc B' ou B comprend (par rapport au bloc A et/ou B et/ou B' comprenant ledit monomère hydrophile) de 0,1 à 10%, de préférence de 0,1 à 5% en poids, par exemple environ 2% ou de 0,1 à 1,8%, de co- monomère hydrophile en particulier l'acide méthacrylique sous forme acide ou salifiée. Ainsi, lors de l'étape la), ou peut utiliser un mélange de monomères comprenant au moins 90%, de préférence au moins 95%, en poids de styrène, et jusqu'à 10%, de préférence jusqu'à 5%, par exemple environ 2% ou de 0,1 à 1,8%, en poids d'acide méthacrylique, sous forme acide ou salifiée. Lors de l'étape lb), ou peut utiliser un mélange de monomères comprenant au moins 90%, de préférence au moins 95%, en poids d'acrylate d'alkyle en C1-C4 tel que l'acrylate d'éthyle, et jusqu'à 10%, de préférence jusqu'à 5%, par exemple environ 2% ou de 0,1 à 1,8%, en poids d'acide méthacrylique sous forme acide ou salifiée. On détaille ci-dessous quelques caractéristiques du procédé de préparation des copolymères de l'invention. E=tape I) De manière préférée, pour l'étape I) de polymérisation on met en oeuvre des méthodes de polymérisation radicalaire dite vivante ou contrôlée, et de manière 11 particulièrement préférée des méthodes de polymérisation radicalaire contrôlée ou vivante mettant en oeuvre un agent de transfert comprenant un groupe de transfert de formule ûS-CS-, notamment connues sous les dénominations de RAFT ou MADIX. A titre d'exemples de procédés de polymérisation dite vivante ou contrôlée, on peut notamment se référer : -aux procédés des demandes WO 98/58974, WO 00/75207 et WO 01/42312 qui mettent en oeuvre une polymérisation radicalaire contrôlée par des agents de contrôle de type xanthates, - au procédé de polymérisation radicalaire contrôlée par des agents de contrôles de type dithioesters ou trithiocarbonates de la demande WC) 98/01478, - au procédé de polymérisation radicalaire contrôlée par des agents de contrôle de type dithiocarbamates de la demande WO 99/31144, le procédé de polymérisation radicalaire contrôlée par des agents de contrôle de type dithiocarbazates de la demande WO 02/26836, - au procédé de polymérisation radicalaire contrôlée par des agents de contrôle de type dithiophosphoroesters de la demande WO 02/10223, - au procédé de la demande WO 99/03894 qui met en oeuvre une polymérisation en présence de précurseurs nitroxydes, ou les procédés mettant en ouvre d'autres r itroxydes ou complexes nitroxydes / alkoxyamines - au procédé de la demande WO 96/30421 qui utilise une polymérisation radicalaire par transfert d'atome (ATRP), - au procédé de polymérisation radicalaire contrôlée par des agents de contrôle de type iniferters selon l'enseignement de Otu et al., Makromol. Chem. Rapid. Commun., 3, 127 (1 982), -au procédé de polymérisation radicalaire contrôlée par transfert dégénératif d'iode selon l'enseignement de Tatemoto et al., Jap. 50, 127, 991 (1975), Daikin Kogyo Co ltd Japan et Matyjaszewski et al., Macromolecules, 28, 2093 (1995), - au procédé de polymérisation radicalaire contrôlée par les dérivés du tetraphényléthane, divulgué par D. Braun et al. Dans Macromol. Symp. 111,63 (1996), 30 ou encore, - au procédé de polymérisation radicalaire contrôlée par des complexes organocobalt décrit par Wayland et al. Dans J.Am.Chem.Soc. 116,7973 (1994) - au procédé de polymérisation radicalaire contrôlée par du diphénylethylène (WO 00/39169 ou WO 00137507). 35 Les polymérisations peuvent être effectuées en émulsion dans l'eau (procédé dit 'latex"). Ces procédés peuvent mettre en oeuvre des agents émulsifiants, le plus souventdes tensioactifs. Sans vouloir être lié à une quelconque théorie on pense que les procédés de préparation en émulsion mènent à la formation de nodules de blocs A, pouvant influencer les propriétés physico-chimiques du copolymère. Les polymérisations peuvent être mises en oeuvre en présence d'initiateurs de radicaux libres, connus de l'homme du métier. On peut par exemple utiliser du persulfate de sodium. On peut typiquement mettre en oeuvre des quantités d'initiateurs cle 5 à 50% en nombre par rapport à la quantité d'agent de transfert. On mentionne qu'on ne sortirait pas du cadre de l'invention en mettant en oeuvre et en adaptant des procédés de préparation conduisant à des copolymères tribloc ou étoiles, modifiés par la suite (lors d'une étape l') ou lors de l'étape Il) de manière à obtenir des copolymères dibloc. Notamment il est envisageable de mettre en oeuvre des agents de transfert comprenant plusieurs groupes de transferts (par exemple des trithiocarbonates Z-S-CS-S-Z) conduisant à des copolymères téléchéliques de type R-[(bloc B')-(bloc Al, comme des tribloc ou étoiles de type (coeur)-[(bloc A)-(bloc B')]X (par exemple (bloc A)-(bloc B')-R-(bloc B')-(bloc A) comme des tribloc (bloc A)-(bloc B')-(coeur)-(bloc B')-(bloc A)), puis de casser (sectionner, "cliver") les copolymères téléchéliques, pour obtenir des copolymères dibloc (bloc A)-(bloc B'). La section peut intervenir lors de l'hydrolyse, auquel cas on obtient directement des copolymères dibloc (bloc A)-(bloc B). Dans de tels cas, l'homme du métier adaptera les conditions de mise en oeuvre pour viser des masses moléculaires moyennes équivalentes à celles indiquées, par exemple en multipliant les quantités de monomères introduites par le nombre de groupes de transfert compris dans l'agent de transfert. On précise que lors de l'étape I) on ne prépare typiquement pas un copolymère tribloc par une succession de 3 phases polymérisation où au moins un des blocs ne pourrait pas être séparé des autres par une casse lors d'une hydrolyse. Ainsi, le copolymère préparé lors de l'étape 1), n'est typiquement pas obtenu par un procédé de polymérisation comprenant une étape de polymérisation de styrène ou d'un mélange de monomères à base de styrène, puis une étape de polyérisation d'acrylate d'éthyle ou d'un mélange de monomères à base d'acrylate d'éthyle, puis une étape de polyérisation de styrène ou d'un mélange de monomères à base de styrène, les polymérisations étant effectuées à l'aide d'un agent de transfert monofonctionnel portant un groupe de formule ûS-CS-. Etape II) Lors de l'étape H) les quantités respectives des différentes unités dans le bloc B sont contrôlées par le taux d'hydrolyse. La composition du bloc A peut demeurer inchangée lors de l'hydrolyse, si le bloc A ne comprend pas d'unités hydrolysable. II 13 n'est toutefois pas exclu que le bloc A soit légèrement modifié lors de l'étape d'hydrolyse. De manière préférentielle, l'étape Il) d'hydrolyse est réalisée par ajout d'une base forte comme de la soude ou la potasse. Typiquement on ajoute une proportion en nombre de base par rapport à la quantité de monomère hydrolysable utilisée lors de l'étape lb), correspondant environ au taux d'hydrolyse visé, avec éventuellement un excès de quelques %. Par exemple on introduit une quantité de soude de 75% en nombre de la quantité d'acrylate d'éthyle hydrolysable mise en oeuvre lors de l'étape lb). On opère de préférence par hydrolyse homogène en ajoutant progressivement la soude sur le copolymère. L'étape d'hydrolyse peut notamment entraîner la désactivation et/ou la section de certains groupes de transfert ou d'autres groupes attachés aux chaînes macromoléculaires. L'étape Il) peut ainsi générer des sous-produits qu'il est souhaitable d'éliminer, ou générer des groupes :sur les chaînes macromoléculaires qu'il est souhaitable de modifier chimiquement. De telles opérations peuvent être mises en ceuvre lors d'une étape III). Etape III) L'étape III) est une étape de désactivation de groupes de transfert portés par des chaînes macromoléculaires, et/ou de purification du copolymère dibloc (bloc A)-(bloc B) et/ou de destruction de sous-produits d'hydrolyse et/ou de désactivation. Lors de l'étape III) optionnelle, les copolymères à blocs obtenus ou les sous-produits d'hydrolyse peuvent subir une réaction de purification ou de destruction de certaines espèces, par exemple par des procédés de type hydrolyse, oxydation, réduction, pyrolyse, ozonolyse ou substitution. Une étape d'oxydation avec de l'eau oxygénée est particulièrement appropriée pour traiter des espèces soufrées. On rnentionne que certaines de ces réactions ou opérations peuvent avoir lieu en tout ou partie lors de l'étape Il). Dans ce cas, pour ces réactions ou opérations, les deux étapes sont simultanées. Comme indiqué plus haut, les masses moléculaires moyennes du copolymère dibloc (bloc A)-(bloc B') avant hydrolyse ou de chacun des blocs, sont typiquement fonction des quantités relatives des monomères et d'agent de transfert mis en oeuvre lors de l'étape a). Bien entendu les masses moléculaires moyennes du copolymère dibloc (bloc A)-(bloc B) après hydrolyse ou de chacun des blocs, sont fonction des ces mêmes quantités relatives et aussi du taux d'hydrolyse, par exemple fonction de la quantité de réactif introduit, généralement une base, pour cette hydrolyse. 14 Pour le procédé dont les étapes la) et lb) ont été détaillées ci-dessus la masse totale théorique du bloc A peut être exprimée par: MAnA . Pour le procédé dont les étapes la) et lb) ont été détaillées ci-dessus la masse moléculaire moyenne théorique ou visée du bloc A peut être exprimée par: MAnA/nT. Pour le procédé dont les étapes la) et lb) ont été détaillées ci-dessus la masse totale théorique du bloc B' peut être exprimée par: MBnB. Pour le procédé dont les étapes la) et lb) ont été détaillées ci-dessus la masse moléculaire moyenne théorique ou visée du bloc B' peut être exprimée par: MBnB/nT. Pour le procédé dont les étapes la) et lb) ont été détaillées ci-dessus la masse totale théorique du bloc B peut être exprimée par: T MAA nB + (1-T) MB nB. Pour le procédé dont les étapes la) et lb) ont été détaillées ci-dessus la masse moléculaire moyenne théorique ou visée du bloc B peut être exprimée par: MAA nB/nT . (car T=1 selon la définition de la masse moléculaire moyenne théorique ou visée) Pour le procédé dont les étapes la) et lb) ont été détaillées ci-dessus la masse totale théorique du copolymère peut être exprimée par: MAnA + T MAA nB + (1-T) MB nB;. Pour le procédé dont les étapes la) et lb) ont été détaillées ci-dessus la masse moléculaire moyenne théorique du copolymère peut être exprimée par: nA/nT MA + MAA nB/nT. [)ans les expressions ci-dessus: - MA est le masse molaire du styrène ou du mélange de monomères comprenant le styrène mis en oeuvre à l'étape la), - MAA est la masse molaire de l'acide acrylique, - MB est la masse molaire de l'acrylate d'alkyle en C1-C4 ou du mélange de monomères comprenant l'acrylate d'alkyle en C1-C4 mis en oeuvre à l'étape lb). A titre de repères on donne les correspondances suivantes: - nA/nT = 5 correspond à une masse moléculaire moyenne théorique du bloc A d'environ 35 500 g/mol - nA/nT = 5000 correspond à une masse moléculaire moyenne théorique du bloc A d'environ 500000 g/mol, 15 - nB/nT = 5 correspond à une masse moléculaire moyenne théorique du bloc B' d'environ 500 g/mol - nB/nT = 5000 correspond à une masse moléculaire moyenne théorique du bloc B' d'environ 500000 g/mol. - nA/nT MA + MAA nB/nT = 13000 g/mol (resp. 2000, resp. 8000, resp. 20000, resp. 50000) correspond à une masse moléculaire moyenne théorique du dibloc (bloc A)-(bloc B) d'environ 13000 g/mol (resp. 2000, resp. 8000, resp. 20000, resp. 50000), en considérant une hydrolyse totale, pour le cas ou l'acrylate d'alkyle est l'acrylate d'éthyle. On note que les rapports en poids entre les blocs sont définis comme les rapports entre les masses totales théoriques ou visées (on n'utilise pas pour ce descripteur la fiction d'un taux de d'hydrolyse de 1). Ainsi: -MAnA _ 1. Ceci est une caractéristique du copolymère mis en oeuvre selon l'invention. - MAnA / [MAnA + T MAA nB + (1-T) MB nB ] indique la quantité en poids de bloc A dans le copolymère dibloc (bloc A)-(bloc B), c'est-à-dire la proportion de bloc A. - [T MAA nB + (1-T) MB nB] / [MAnA + T MAA nB + (1-T) MB nB ] indique la quantité en poids cle bloc B dans le copolymère dibloc (bloc A)-(bloc B), c'est-à-dire la proportion de bloc B. Notamment, on peut avoir: - 25000 On peut également avoir: [T MAAnB+(1-T) MBnB]/[MAnA +TMAAnB+(1-T) MB nB ] ?. 75%, - de préférence [T MAA nB + (1-T) MB nB] / [MAnA + T MAA nB + (1-T) MB nB ] 85%, - de préférence [T MAA nB + (1-T) MB nB] / [MAnA + T MAA nB + (1-T) MB nB ] > 87%, - de préférence [T MAA nB + (1-T) MB nB] ,/ [MAnA + T MAA nB + (1-T) MB nB ] ? 94%,35 16 -depréférence 94% Avantageusement, la masse moléculaire moyenne mesurée du copolymère dibloc (bloc A)-(bloc B') est supérieure ou égale à 29250 g/mol, de préférence comprise entre 29250 et 100000 g/mol, de préférence comprise entre 29250 et 90000 g/mol. Applications û Utilisations Outre ses propriétés hydratantes, le copolymère peut notamment être utilisé dans les compositions suivantes: -compositions pour les soins ménagers, notamment pour le traitement du linge (lessive, adoucissants), pour la vaisselle (à la main ou en machine), pour le nettoyage ou le traitement des surfaces dures (nettoyage des sols, des cuisines, des salles de bain, sous forme de produits à diluer et/ou à pulvériser, et/ou à appliquer à l'aide de lingettes) -compositions de revêtements, notamment compositions de peintures, -compositions utilisées dans le bâtiment et les travaux publiques, notamment des mastics, des joints, des bitumes, des compositions à liant hydraulique comme les ciments ou les plâtres, - compositions lubrifiantes, notamment pour la mise en forme ou la déformation de métaux, compositions utilisées dans le cadre l'exploitation des gisements de pétrole ou de gaz (fluide de forage, de fracturation, de stimulation, de production), - compositions pour le traitement ou la fabrication de papier, - compositions phytosanitaires, - compositions d'encres ou de teintures, - composition de broyage. Dans ces compositions et dans d'autres compositions, le copolymère peut être utilisé comme agent émulsifiant ou d'aide à l'émulsification, agent dispersant ou d'aide à la dispersion, de gouttelettes ou de particules utiles dans la composition. S'il est utilisé à titre d'agent dispersant ou d'aide à la dispersion, il est de préférence utilisé à titre d'agent dispersant de composés autres que des latex. Le copolymère peut trouver une utilité dans ces compositions lorsqu'elles sont sous forme d'émulsions et/ou de dispersions. II peut trouver également trouver une utilité dans ces compositions lorsqu'elles sont destinées à mettre en émulsion des composés ou à mettre en dispersion des composés. II peut également trouver une utilité dans ces compositions pour moduler la viscosité, et/ou pour moduler le pouvoir de mise en suspension de composés. Il peut notamment trouver une utilité dans ces compositions pour améliorer 17 la dispersion de particules solides, évitant la présence de traces visibles de particules cu la présence d'agglomérats modifiant le toucher lors de leur application sur une surface, et/ou permettant d'améliorer leur stabilité. Il peut notamment trouver une utilité cans ces compositions lorsqu'elles sont sous forme d'émulsions: la phase dispersée peut être mieux dispersée et/ou plus stable. Ceci peut notamment renforcer l'activité de la phase dispersée et/ou moduler ses propriétés sensorielles. D'autres détails ou avantages de l'invention pourront apparaître au vu des exemples qui suivent, sans caractère limitatif. E=xemple 1: Copolymère selon l'invention Préparation d'un copolymère dibloc Polystyrène-bloc-Poly(acrylate d'éthyle-statsel de sodium d'acide acrylique) de type (2b) par synthèse d'un copolymère dibloc Polystyrène-bloc-poly(acrylate d'éthyle) des Mn visées 2000-bloc-42000 (g/mole) puis hydrolyse à 75% des groupements ester d'acrylate d'éthyle. Ftape la : Préparation d'un premier bloc de polystyrène de masse moléculaire théorique d'environ 2000 q/mol On introduit dans le réacteur, à température ambiante, 3000 g d'eau, 17,6 g de dodecyl sulfate de sodium et 0,290 g de carbonate de sodium Na2CO3. Le mélange obtenu est agité pendant 30 minutes sous azote. La température est ensuite élevée à 75 C, puis on ajoute un mélange 1 comprenant : • 10,00 g de styrène (St), .- 0,200 g d'acide méthacrylique (AMA), et .- 10,42 g de xanthate (CH3)(CO2CH3)CH-S(C=S)OCH2CH3. Le mélange est porté à 85 C, puis on introduit une solution de 1,19 g de persulfate de sodium Na2S2O8 solubilisé dans 20,0 g d'eau. Après 5 minutes, on démarre l'addition d'un mélange 2 comprenant : - 90,0 g de styrène (St) et - 1,80 g d'acide méthacrylique (AMA). 35 On poursuit l'addition pendant 60 rninutes. Après addition complète des divers ingrédients, l'émulsion de copolymère obtenue est maintenue à 85 C pendant une heure.30 18 Un échantillon (5g) est alors prélevé et analysé par chromatographie d'exclusion stérique (SEC) dans du THF. Sa masse moléculaire moyenne en nombre mesurée Mn est égale à 2000 g/mol en équivalents polystyrène (calibration par des étalons de polystyrène linéaires). Son indice de polymolécularité Mw/Mn est égal à 2,0. Une analyse de l'échantillon par chromatographie gazeuse révèle que la conversion des monomères est supérieure à 99%. Etape lb: Croissance d'un deuxième bloc de poly(acrylate d'éthyle) de masse moléculaire théorique d'environ 42000 q/mol pour obtenir un copolymère dibloc polystyrène-bloc-poly(acrylate d'éthyle) On part du copolymère en émulsion obtenu précédemment à l'étape la après en avoir prélevé 5 g pour analyse et sans arrêter le chauffage. On introduit en continu pendant trois heures 1,19 g de persulfate de sodium Na2S2O8 dilué dans 50,0 g d'eau. Simultanément pendant trois heures, on additionne à 85 C un mélange 3 comprenant: - 200,0 g d'eau, - 2,20 g de carbonate de sodium Na2CO3, et -4,40 g de dodecyl sulfate de sodium Simultanément on ajoute un mélange 4 comprenant : - 2100 g de d'acrylate d'éthyle (EA), et - 42,0 g d'acide méthacrylique (AMA) Après addition complète des divers ingrédients, l'émulsion de copolymère obtenue est maintenue à 85 C pendant une heure. Puis on introduit 4,40g de tertbutylbenzylperoxide en une seule fois et on démarre l'addition d'un mélange 5 comprenant : •. 2,20 g d'acide érythorbique •. 50,0 g d'eau. On poursuit l'addition pendant 60 minutes. Après addition complète des divers ingrédients, l'émulsion est refroidie à -25 C pendant une heure. Un échantillon (5g) est alors prélevé et analysé par chromatographie d'exclusion stérique (SEC) dans du THF. Sa masse moléculaire moyenne en nombre mesurée Mn est égale à 41000 g/mol en 19 équivalents polystyrène (calibration par des étalons de polystyrène linéaires). Son indice de polymolécularité Mw/Mn est égal à 6. Une analyse de l'échantillon par chromatographie gazeuse révèle que la conversion des monomères est supérieure à 99.8%. Le produit obtenu est une dispersion dans l'eau du copolymère (latex), d'extrait sec d'environ 41%. Eitape II: Hydrolyse partielle (à 75% visée) du bloc poly(acrylate d'éthyle) du copolymère obtenu précédemment à l'étape lb pour obtenir le dibloc polystyrène-bloc-poly(acrylate d'éthyle -stat- sel de sodium d'acide acrylique) du type (21_21 On introduit dans le réacteur, à température ambiante, 750 g d'eau, 250 g de propanol-2, et 1347 g de copolymère en émulsion (c.f. 550 g de copolymère en sec) obtenu précédemment à l'étape lb. Le mélange obtenu est agité pendant 15 minutes. La température est ensuite élevée à 75 C, puis on ajoute 678 g de soude (solution dans l'eau à 23,2% massique) en continu sur une heure. Après 30 minutes du début de l'addition de soude, on commence l'addition en continue sur une heure de 12 g d'eau oxygénée (solution à 30%). Après addition complète des divers ingrédients, la solution de copolymère obtenue est maintenue à 75 C pendant quatre heures, puis refroidie à 25 C pendant une heure. Le produit récupéré en fin de réaction est un gel translucide dans l'eau d'extrait sec d'environ 20%. Le copolymère ainsi obtenu présente les caractéristiques suivantes: -. Masse moléculaire moyenne théorique du bloc A: 2000 g/mol -• Masse moléculaire moyenne théorique du bloc B: 30000 g/mol -. Proportion en poids du bloc B: 96% -. Proportion en poids du bloc A: 4% Quantité en poids d'unités dérivant d'acrylate d'éthyle dans le bloc B: 31% !Exemple 2: Copolymère comparatif Préparation d'un copolymère dibloc Polystyrène-bloc-poly(acrylate d'éthyle-stat- :sel de sodium d'acide acrylique) par synthèse d'un copolymère dibloc Polystyrène-bloc-poly(acrylate d'éthyle) des Mn visées 2000-bloc-20000 (glmole) puis hydrolyse à 75% des groupements ester de l'acrylate d'éthyle. 20 Etape la : Préparation d'un premier bloc de polystyrène de masse moléculaire théorique d'environ 2000 q/mol On introduit dans le réacteur, à température ambiante, 2150 g d'eau, 6,00 g de dodécyl sulfate de sodium et 0,650 g de carbonate de sodium Na2CO3. Le mélange obtenu est agité pendant 30 minutes sous azote. La température est ensuite élevée à 75 C, puis on ajoute un mélange 1 comprenant : - 18,2 g de styrène (St), - 0, 360 g d'acide méthacrylique (AMA), et - 18,9 g de xanthate (CH3)(CO2CH3)CH-S(C=S)OCH2CH3. Le mélange est porté à 85 C, puis on introduit une solution de 2,16 g de persulfate de sodium Na2S2O8 solubilisé dans 20,0 g d'eau. Après 5 minutes, on démarre l'addition d'un mélange 2 comprenant : - 163,6 g de styrène (St) et - 3,30 g d'acide méthacrylique (AMA). On poursuit l'addition pendant 60 minutes. Après addition complète des divers ingrédients, l'émulsion de copolymère obtenue est maintenue à 85 C pendant une heure. lin échantillon (ù5g) est alors prélevé et analysé par chromatographie d'exclusion stérique (SEC) dans du THF. Sa masse moléculaire moyenne en nombre mesurée Mn est égale à 2000 g/mol en équivalents polystyrène (calibration par des étalons de polystyrène linéaires). Son indice de polymolécularité Mw/Mn est égal à 2,1. Une analyse de l'échantillon par chromatographie gazeuse révèle que la conversion des monomères est supérieure à 99%. Etape Ila : croissance d'un deuxièrne bloc de poly(acrylate d'éthyle) de masse moléculaire théorique d'environ 20000 cl/mol pour obtenir un copolymère dibloc polystyrène-bloc-poly(acrylate d'éthyle), 35 On part du copolymère en émulsion obtenu précédemment à l'étape la après en avoir prélevé 5 g pour analyse et sans arrêté le chauffage.30 21 On introduit en continu pendant trois heures 2,16 g de persulfate de sodium Na2S2O8 dilué dans 50,0 g d'eau. Simultanément pendant trois heures, on additionne à 85 C un mélange 3 comprenant: - 200,0 g d'eau, -4,00 g de carbonate de sodium Na2CO3, et - 8,00 g de dodecyl sulfate de sodium Simultanément on ajoute un mélange 4 comprenant : - 1818 g de d'acrylate d'éthyle (EA), et - 33,4 g d'acide méthacrylique (AMA) Après addition complète des divers ingrédients, l'émulsion de copolymère obtenue est maintenue à 85 C pendant une heure. Puis on introduit 4,00g de tert-butylbenzylperoxide en une seule fois et on démarre l'addition d'un mélange 5 comprenant : - 2,00 g d'acide érythorbique - 50,0 g d'eau. C)n poursuit l'addition pendant 60 minutes. Après addition complète des divers ingrédients, l'émulsion est refroidie à -25 C pendant une heure. Un échantillon (5g) est alors prélevé et analysé par chrornatographie d'exclusion stérique (SEC) dans du THF. Sa masse moléculaire moyenne en nombre mesurée Mn est égale à 17500 g/mol en équivalents polystyrène (calibration par des étalons de polystyrène linéaires). Son indice de polymolécularité Mw/Mn est égal à 2,9. Une analyse de l'échantillon par chromatographie gazeuse révèle que la conversion des monomères est supérieure à 99.8%. L,e produit obtenu est une dispersion dans l'eau du copolymère (latex), d'extrait sec d'environ 44%. Etape II : Hydrolyse partielle (à 75% visée) du bloc poly(acrylate d'éthyle) du copolymère obtenu précédemment à l'étape 2 pour obtenir le dibloc polystyrène-blocpoly(acrylate d'éthyle -stat- sel de sodium d'acide acrylique) de type (2a1). 35 On introduit dans le réacteur, à température ambiante, 900 g d'eau, 300 g de propanol-2, et 1563 g de copolymère en émulsion (c.f. 700 g de copolymère en sec) obtenu précédemment à l'étape lb. Le mélange obtenu est agité pendant 15 minutes. La30 22 température est ensuite élevée à 75 C, puis on ajoute 822 g de soude (solution dans l'eau à 23,2% massique) en continu sur une heure. Après 30 minutes du début de l'addition de soude, on commence l'addition en continue sur une heure de 25 g d'eau oxygénée (solution à 30%). Après addition complète des divers ingrédients, la solution de copolymère obtenue est rnaintenue à 75 C pendant quatre heures puis refroidie à -25 C pendant une heure. Le produit récupéré en fin de réaction est un gel translucide dans l'eau d'extrait sec d'environ 17%. Le copolymère ainsi obtenu présente les caractéristiques suivantes: -Masse moléculaire moyenne théorique du bloc A: 2000 g/mol -. Masse moléculaire moyenne théorique du bloc B: 14000 g/mol -• Proportion en poids du bloc B: 90% •• Proportion en poids du bloc A: 10% Quantité en poids d'unités dérivant d'acrylate d'éthyle dans le bloc B: 31% Exemple 3 - Evaluations des copolymères - Performance hydratante Les performances hydratantes des solutions suivantes sont testées par Microscopie Confocale Laser Raman. Solution A Eau distillée 93% Glycérol 7% Solution B Eau distillée 99% Polymère dibloc de l'exemple 1 selon l'invention 1% MA Solution D Eau distillée 99% Polymère dibloc de l'exemple 2 comparatif 1% MA Procédure: Des pastilles de squames plantaires compactés, d'un poids de 80 à 100mg,35 23 d'épaisseur de plus de 100pm et de surface d'environ 1 cm2 sont utilisées modèle de Corneum Stratum à hydrater. 5 mesures sont faites sur chaque pastille de squame plantaire et 5 pastilles sont utilisées pour chaque solution de polymère, soit 25 mesures pour chaque solution de polymère. La quantité de solution de polymère appliquée sur chaque pastille est d'environ 50pl. Un microscope confocal laser Raman de type LabRam (Jobin Yvon û Horiba) équipé d'un laser He :Ne (À=633 nm de puissance d'environ 8.4mW) et d'un détecteur CCD est utilisé pour réaliser les mesures. La faisceau laser est focalisé dans la peau avec un objectif X50 et les spectres Raman sont enregistrés en utilisant un mode point par point, de la surface de l'échantillon, vers la profondeur. Les paramètres d'acquisition des spectres sont : trou (hole) et fente (slit) : 200pm, temps d'acquisition : 30s sur une fréquence de 2800 à 4000 cm-1. Le microscope en question a fait l'objet d'une modification technique indispensable à la mesure de l'eau, avec l'incorporation d'une enceinte permettant de contrôler durant les acquisitions la température et l'humidité : les paramètres sont de 25 C et 50% Humidité Relative La quantification de l'eau est déterminée par le ratio des bandes OH de l'eau / bandes CH3 des protéines, en spectrographie Raman, tel que décrit dans : 1 Chrit L, Hadjur C, Morel S, Sockalingum G.D., Lebourdon G, Leroy F, Manfait M: In vivo chemical investigation of Human skin using a confocal Raman Optic rnicroprobe. J. Biomed Opt 2005. 2 Caspers PJ, Lucassen GW, Carter EA, Bruining HA, Puppels GJ: In vivo confocal Raman microspectroscopy of the skin: non invasive determination of rnolecular concentration profiles. Journal of Investigative Dermatology 2001; 116(3) : 434-442. Les ratios eau/protéines dans le Stratum Corneum ont été déterminés en spectrographie Raman, en calculant le ratio entre l'intensité des bandes OH de l'eau (aire sous la courbe) intégrées entre 3350cm-' et 3550 cm-1 et l'intensité des bandes CH3 des protéines (aire sous la courbe) intégrées entre 2910cm-' et 2965 cm-1. La quantification de l'eau est calculée à partir des équations suivantes : W/P=(mW/mp)R Teneur en eau (%) : mW,( mW+mP) l 00% (W/P)/(W/(P+R)) rnW et mp étant respectivement les masses d'eau et de protéines dans le volume de l'échantillon testé; W étant l'intensité du signal Raman de l'eau intégré (bandes OH de l'eau (aire sous la 24 courbe) intégrées) ; P étant l'intensité du signal Raman des protéines intégré (bandes CH3 des protéines (aire sous la courbe) intégrées) ; R est une constante de proportionnalité exprimant le ratio entre les signaux Raman de l'eau et des protéines dans une solution à 50%. La teneur en eau s'exprime en gramme d'eau pour 100 g de tissus humide. Ces fonctionnalités sont intégrées dans le logiciel LabSpec de Jobin-Yvon Horiba. Pour évaluer la performance hydratante, les mesures sont faites à T=O, avant le traitement et à T+1 heure après le traitement, de la surface à 20pm de profondeur. Résultats Solution Performance hydratante MCL Raman A 1 B 117 U 1,92 Significativement, le copolymère dibloc selon l'invention en solution dans l'eau à 1%, a 15 une performance hydratante, mesurée en microscopie confocale laser Raman, très supérieure à celle du glycérol à 7% dans l'eau et à celle du copolymère comparatif. REVENDICATIONS 1. Copolymère dibloc (bloc A)-(bloc B) dans lequel: - le bloc A comprend au moins 90% en poids d'unités dérivant de styrène, - le bloc B est un bloc statistique comprenant: (a) de 34 à 95% en poids, de préférence de 64 à 75%, d'unités dérivant d'acide acrylique sous forme acide ou salifiée, et (b) de 5 à 66% en poids, de préférence de 25 à 36%, d'unités dérivant d'un acrylate d'alkyle en C1-C4 - la proportion pondérale du bloc B par rapport au copolymère est supérieure ou égale à 50%, - sa masse moléculaire moyenne théorique est supérieure ou égale à 20000 g/mol, et de préférence comprise entre 20000 et 50000 g/mol. 2. Copolymère selon la revendication 1, caractérisé en ce que ledit copolymère dibloc est linéaire, et le bloc B est un bloc statistique. 3. Copolymère selon l'une quelconque des revendications 1 ou 2, caractérisé en ce que l'acrylate d'alkyle en C1-C4 est l'acrylate d'éthyle. 4. Copolymère selon l'une quelconque des revendications 1 à 3, caractérisé par le fait que le bloc A et/ou le bloc B comprend jusqu'à 10% en poids, de préférence jusqu'à moins de 5% en poids, d'un co-monomère hydrophile additionnel, ionique ou non-ionique. 5. Copolymère selon la revendication 4, où le co-monomère hydrophile est l'acide méthacrylique sous forme acide ou salifiée. 6. Copolymère selon l'une des revendications précédentes, caractérisé en ce que la 30 proportion en poids du bloc B par rapport au copolymère est supérieure ou égale à 75%, de préférence supérieure ou égale à 94%, de préférence comprise entre 94 et 97%. 7. Copolymère selon l'une des revendications précédentes, caractérisé en ce qu'il est: - sous forme solide ou sèche, ou 35 - sous forme d'un ingrédient concentré fluide comprenant un vecteur, en concentration supérieure à 10% en poids. 25 8. Copolymère selon l'une des revendications précédentes, caractérisé en ce que: - il est sous forme d'un ingrédient concentré fluide comprenant un vecteur, en concentration supérieure à 10% en poids, et - le vecteur comprend de l'eau et/ou un solvant alcool, l'alcool étant de préférence choisi parmi l'éthanol ou l'isopropanol. 9. Copolymère selon la revendication 8, caractérisé en ce que - le vecteur est de l'eau ou un mélange de plus de 50% en poids d'eau et de moins de 50% en poids d'alcool, - la concentration est d'au moins 25% en poids, et de préférence d'au plus 75% en poids. 10. Procédé de préparation d'un copolymère selon l'une des revendications 1 à 9, comprenant les étapes suivantes: étape I): on prépare: - un copolymère dibloc (bloc A)-(bloc B'), ou - un copolymère tribloc ou étoile d'architecture (coeur)-[(bloc A)-(bloc B')]X où (coeur)-[(bloc B')-(bloc A)]x ou x est un nombre moyen supérieur ou égal à 2, où - le bloc A comprend les unités dérivant de Styrène, et - le bloc B' comprend les unités dérivant d'un acrylate d'alkyle en C1-C4, étape I') éventuellement, pour un copolymère tribloc ou étoile, on casse les liaisons (coeur)-(bloc B') ou (coeur)-(bloc A), de manière à obtenir un copolymère dibloc (bloc A)-(bloc B'), étape ll) on hydrolyse le bloc B' en un bloc B pour obtenir le copolymère dibloc (bloc A)-(bloc B), l'hydrolyse induisant le cas échéant pour un copolymère tribloc ou étoile, une casse des liaisons (coeur)-(bloc B') ou (coeur)-(bloc A), de manière à obtenir un copolymère dibloc (bloc A)-(bloc B). 11. Procédé selon la revendication 10, caractérisé en ce que l'étape I) est mise en oeuvre par polymérisation en émulsion dans l'eau. 12. Procédé selon l'une quelconque des revendications 10 à 11, caractérisé en ce que: - lors de l'étape I, on prépare copolymère dibloc (bloc A)-(bloc B') par un procédé comprenant les étapes intermédiaires la) et lb) suivantes: la) on prépare un premier bloc A, par mise en présence de: - nT moles d'un agent de transfert comprenant un unique groupe de transfert 27 - nA moles de styrène ou d'un mélange de monomères comprenant au moins 90% en poids de styrène et où nA/nT > 5 et de préférence 5 et de préférence 13. Procédé selon l'une des revendications précédentes, caractérisé en ce que T est compris entre 0,7 et 0,8, de préférence T est égal à 0,75. 14. Procédé selon l'une des revendications 10 à 13, caractérisé en ce que: 25 - 20000 nA/nT MA + MAA nB/nT 15. Procédé selon l'une des revendications 10 à 14, caractérisé en ce que: -[TMAAnB+(1-T)MBnB]/[MAnA+TMAAnB+(1-T) MB nB 75%, - de préférence [T MAA nB + (1-T) MB nB] / [MAnA + T MAA nB + (1-T) MB nB ] >- 94%, 30 - de préférence 94% ~ [T MM B+(1-T)IMBnB]/[MAnA+TMAAnB+(1-T) MB nB 97%. 16. Procédé selon l'une des revendications 10 à 15, caractérisé en ce que la masse moléculaire moyenne mesurée du copolymère dibloc (bloc A)-(bloc B') est supérieure ou égale à 29250 g/mol, de préférence comprise entre 29250 et 100000 g/mol. 35 17. Procédé selon l'une des revendication 10 à 16, caractérisé en ce que on effectue une étape III), pendant et/ou après l'étape II), de désactivation de groupes de transfert portés par des chaînes macroméculaires et/ou de purification du copolymère dibloc (b oc A)-(bloc B) et/ou de destruction de sous produits d'hydrolyse et/ou de désactivation. 18. Procédé selon l'une quelconque des revendications 10 à 17, caractérisé en ce que l'étape I) est réalisée par polymérisation radicalaire contrôlée avec un agent de transfert comprenant un groupe de transfert de formule ûS-CS-. 19. Procédé selon l'une des revendications 10 à 18, caractérisé par le fait que dans l'étape la) on met en oeuvre un mélange cle monomères comprenant au moins 90 % en poids de styrène et jusqu'à 10% en poids d'un co-monomère ionique ou non-ionique hydrophile, de préférence au moins 95% en poids de styrène et jusqu'à de 5% en poids d'acide méthacrylique. 20. Procédé selon l'une des revendications 10 à 19, caractérisé par le fait que dans l'étape lb) on met en oeuvre un mélange de monomères comprenant au moins 90 % en poids de l'acrylate d'alkyle en C1-C4 et jusqu'à 10% en poids d'un co-monomère ionique ou non-ionique hydrophile, de préférence au moins 95% en poids de l'acrylate d'alkyle en C1-C4 et jusqu'à 5% en poids d'acide méthacrylique. 21. Procédé selon la revendication 19 ou 20, où le co-monomère hydrophile est l'acide méthacrylique sous forme acide ou salifiée. 22. Procédé selon l'une des revendications 10 à 21, caractérisé en ce que l'acrylate d'alkyle en C1-C4 est l'acrylate d'éthyle.25